(57)【要約】  表面改質ナノ粒子を含む無機顔料組成物が、当該組成物の製造方法とともに述べられる。当該組成物は、顔料の着色力を維持又は強化しながら、顔料を含まない増量剤によるかなりの程度の無機顔料の希釈を可能にすることができる。【選択図】なし【特許請求の範囲】
【請求項１】
ナノ粒子により強化された無機顔料組成物の調製方法であって、
複数の無機顔料粒子を提供する工程と、
複数の表面改質ナノ粒子が、少なくとも幾つかの前記無機顔料粒子の表面の少なくとも一部の上に少なくとも単層を形成するように、前記複数の無機顔料粒子を複数の表面改質ナノ粒子と混合する工程と、を含む、方法。
【請求項２】
前記混合が、前記無機顔料粒子及び前記表面改質ナノ粒子が液体に加えられ混合される湿式ブレンドプロセスにより行われる、請求項１に記載の方法。
【請求項３】
前記液体が、前記混合プロセスの後除去される、請求項２に記載の方法。
【請求項４】
前記ナノ粒子が、約１０ナノメートル未満の平均一次粒子サイズからなる、請求項１に記載の方法。
【請求項５】
前記ナノ粒子により強化された無機顔料組成物が、前記複数の表面改質ナノ粒子と混合されない同じ無機顔料のＬ＊値より、少なくとも５単位低いＬ＊値を示す、請求項１に記載の方法。
【請求項６】
前記ナノ粒子により強化された無機顔料組成物を有機ビヒクルと混合する工程を更に含む、請求項１に記載の方法。
【請求項７】
前記ナノ粒子により強化された無機顔料組成物を無機増量剤と混合し混合物を形成する工程を更に含む、請求項１に記載の方法。
【請求項８】
前記混合物をビヒクルと混合する工程を更に含む、請求項７に記載の方法。
【請求項９】
前記混合物が、無機顔料及び増量剤を同一の比で含むが表面改質ナノ粒子を含まない混合物のＬ値より、少なくとも５単位低いＬ＊値を示す、請求項７に記載の方法。
【請求項１０】
ナノ粒子により強化された無機顔料組成物であって、
複数の無機顔料粒子と、
少なくとも幾つかの前記無機顔料粒子の表面の少なくとも一部の上に少なくとも単層を形成する、複数の表面改質ナノ粒子と、を含む、組成物。
【請求項１１】
前記表面改質ナノ粒子が、約１０ナノメートル未満の平均一次粒子サイズからなる、請求項１０に記載のナノ粒子により強化された無機顔料組成物。
【請求項１２】
表面改質ナノ粒子の無機顔料粒子に対する重量比が、約０．２５％〜約１．０％である、請求項１０に記載のナノ粒子により強化された無機顔料組成物。
【請求項１３】
表面改質ナノ粒子の無機顔料粒子に対する重量比が、約０．５０％〜約０．７５％である、請求項１０に記載のナノ粒子により強化された無機顔料組成物。
【請求項１４】
前記表面改質ナノ粒子が、前記ナノ粒子に共有結合により結合した炭化水素基を含む、請求項１０に記載のナノ粒子により強化された無機顔料組成物。
【請求項１５】
前記組成物が、表面改質ナノ粒子を含まない同じ無機顔料のＬ＊値より少なくとも５単位低いＬ＊値を示す、請求項１０に記載のナノ粒子により強化された無機顔料組成物。
【請求項１６】
前記組成物が、表面改質ナノ粒子を含まない同じ無機顔料のＬ＊値より少なくとも１０単位低いＬ＊値を示す、請求項１０に記載のナノ粒子により強化された無機顔料組成物。
【請求項１７】
前記組成物が混合物として存在するように、増量剤対顔料の重量比が少なくとも２：１で存在する複数の増量剤粒子を更に含む、請求項１０に記載のナノ粒子により強化された無機顔料組成物。
【請求項１８】
前記混合物が、無機顔料及び増量剤を同一の比で含むが、表面改質ナノ粒子を含まない混合物のＬ値より少なくとも５単位低いＬ＊値を示す、請求項１７に記載のナノ粒子により強化された無機顔料組成物。
【請求項１９】
前記混合物が、無機顔料及び増量剤を同一の比で含むが表面改質ナノ粒子を含まない混合物のＬ値より少なくとも１０単位低いＬ＊値を示す、請求項１７に記載のナノ粒子により強化された無機顔料組成物。
【請求項２０】
前記増量剤粒子が、ガラスバブル、セラミックス微小球、炭酸カルシウム、二酸化チタン、硫酸バリウム、タルク、粘土、ケイソウ土、石灰、シリカ、アルミノケイ酸塩、雲母、及びこれらの組み合わせからなる群から選択される、請求項１７に記載のナノ粒子により強化された無機顔料組成物。
【請求項２１】
前記表面改質ナノ粒子が、無機酸化物材料を含む、請求項１０に記載のナノ粒子により強化された無機顔料組成物。
【請求項２２】
前記無機顔料が、金属酸化物、金属シアン化物、金属硫化物、金属ケイ酸塩、及びこれらの組み合わせからなる群から選択される、請求項１０に記載のナノ粒子により強化された無機顔料組成物。
【発明の詳細な説明】
【背景技術】
【０００１】
無機顔料は数世紀にわたって知られており、ペイント、コーティング、セラミックス及び粘土物品、成型されたプラスチック樹脂などの、色の強化に用途を見いだしてきた。
【発明の概要】
【発明が解決しようとする課題】
【０００２】
表面改質ナノ粒子を含む無機顔料組成物が、当該組成物の製造方法とともに述べられる。当該組成物は、顔料の着色力を維持又は強化しながら、顔料を含まない増量剤によるかなりの程度の無機顔料の希釈を可能にすることができる。
【課題を解決するための手段】
【０００３】
１つの態様においては、ナノ粒子により強化された無機顔料組成物の調製方法であって、複数の無機顔料粒子を提供する工程と、複数の表面改質ナノ粒子が、少なくとも幾つかの無機顔料粒子の表面の少なくとも一部の上に少なくとも単層を形成するように、複数の無機顔料粒子を複数の表面改質ナノ粒子と混合する工程とを含む方法が、本明細書に開示される。
【０００４】
他の態様においては、ナノ粒子により強化された無機顔料組成物であって、複数の無機顔料粒子と、少なくとも幾つかの無機顔料粒子の表面の少なくとも一部の上に少なくとも単層を形成する、複数の表面改質ナノ粒子とを含む組成物が、本明細書に開示される。
【発明を実施するための形態】
【０００５】
表面改質ナノ粒子を含む無機顔料組成物が、当該組成物の製造方法とともに、本明細書に述べられる。本明細書において使用するとき、用語無機顔料は、顔料が中に存在する組成物に相当な色又は色相を付与するために使用することができる、任意の無機粒子状材料を意味する。この文脈で、本明細書において顔料は、白以外の色を主に付与する（例えば、黄、オレンジ、赤、緑、青、紫、黒などの色を付与し得る）物質と定義され、主に白色を付与する物質（例えば、酸化亜鉛、二酸化チタン、硫酸バリウム、炭酸カルシウムなどの物質）は含まない。多数の天然由来の、及び合成的に製造された無機着色顔料が公知であり、それらの固有の化学名及び／又はそれらの慣用名で知られていることがある。無機顔料の例として、フェロシアン化第二鉄（一般に紺青として知られている）、亜鉛フェライト、酸化クロム、クロムイエロー、ジンクイエロー、カドミウムイエロー、鉄黄、ミネラルファストイエロー、ニッケルチタンイエロー、ローアンバー、ローシェンナ、クロムオレンジ、モリブデンオレンジ、ベンガラ、カドミウムレッド、鉛丹、硫化水銀、カドミウムパーマネントレッド４Ｒ、硫化カドミウム、セレン化カドミウム、マンガンバイオレット、コバルト青、スズ酸コバルト、コバルト亜硝酸カリウム、カルシウム銅ケイ酸塩、アセト亜ヒ酸銅、亜砒酸銅、バリウム銅ケイ酸塩、クロム酸鉛、酸化鉛、クロムグリーン、酸化クロム、酸化鉄イエロー、酸化鉄レッド、硫化ヒ素、硫化亜鉛、硫化スズなどが、挙げられる。この文脈において、用語無機顔料は、炭素、例えばフェロシアン化第二鉄により例示されるような、シアノ基に存在する炭素を含む幾つかの顔料を包含するが、一方アゾ化合物などに基づく顔料などの有機顔料は除外する。当業者は、多くの他の無機顔料も好適であると認識する。このような無機顔料は、例えば、Ｎａｔｉｏｎａｌ  Ｐｒｉｎｔｉｎｇ  Ｉｎｋ  Ｒｅｓｅａｒｃｈ  Ｉｎｓｔｉｔｕｔｅにより出版されたＮＰＩＲＩ  Ｒａｗ  Ｍａｔｅｒｉａｌ  Ｄａｔａ  Ｈａｎｄｂｏｏｋ，Ｖｏｌｕｍｅ  ４−Ｐｉｇｍｅｎｔｓの中の、無機として「Ｃｈｅｍｉｃａｌ  Ｔｙｐｅ」に記載された顔料から選ぶことができる。これらの無機顔料の任意の又はすべての組み合わせを使用することができる。
【０００６】
本明細書に開示された方法及び組成物は、任意の色合いの任意の顔料において、利益を得るために使用することができる。しかし、結果は、比較的濃い色の顔料（例えば、青、紫など）に関して、最も顕著である。
【０００７】
本明細書において使用するとき、用語「ナノ粒子」は、１００ナノメートル未満の平均一次粒子サイズであり、かつ簡単に解凝集して上述のサイズの一次粒子を提供できない凝集した形態で一次粒子が存在しない、粒子を意味する。「平均一次粒子サイズ」は、複数の個々（凝集していない）の粒子の測定から得られる平均直径を言う。ナノ粒子サイズの測定は、例えば、透過電子顕微鏡法により行うことができる。形状が実質的に球形から逸脱しているナノ粒子の場合には、当業者は、粒子サイズは有効粒子サイズ（実際の粒子と同じ体積の球の）を指すと認識する。幾つかの実施形態においては、ナノ粒子は約４０ナノメートル、約２０ナノメートル、又は約１０ナノメートル未満の平均粒子サイズを有する。更なる実施形態においては、ナノ粒子は、少なくとも１、２、又は３ナノメートルの平均一次又は凝集粒子サイズ直径を有する。
【０００８】
この文脈においては、本明細書に定義される「ナノ粒子」は、ヒュームドシリカ、焼成シリカ、沈殿シリカなどの材料と区別される。このようなシリカ材料は、１００ｎｍを超える平均サイズ（例えば、典型的に少なくとも２００ナノメートル）を有する凝集体の形態に本質的に不可逆的に互いに結合しており、かつこれから簡単に個々の一次粒子を取りだすことは可能ではない一次粒子からなると、当業者に知られている。
【０００９】
幾つかの実施形態においては、本明細書に使用されるナノ粒子は無機ナノ粒子である。すなわち、ある（例えば架橋した）有機材料は、望むならば、使用に十分な硬さと耐久性を有し得るが、幾つかの実施形態においてはナノ粒子は無機材料からなる。ナノ粒子の形態で入手可能であり得る例示的な無機材料としては、例えば、金属リン酸塩、スルホン酸塩、及び炭酸塩（例えば、炭酸カルシウム、リン酸カルシウム、ヒドロキシアパタイト）、酸化物、例えば、金属酸化物（例えば、ジルコニア、チタニア、シリカ、セリア、アルミナ、酸化鉄、バナジア、酸化亜鉛、酸化アンチモン、酸化スズ、及びアルミナシリカ）、並びに金属（例えば、金、銀、又は他の貴金属）が、挙げられる。ナノ粒子、例えば、シリカナノ粒子は、商業的供給源、例えば、Ｎａｌｃｏ  Ｃｏ，Ｎａｐｅｒｖｉｌｌｌｅ，ＩＬから入手することができる。ナノ粒子は、当該技術分野において公知の技術を使用することにより製造することもできる。例えば、ジルコニアナノ粒子は、例えばＰＣＴ出願米国第２００８／０８７３８５号に記述された水熱技術を使用して、調製することができる。
【００１０】
幾つかの実施形態においては、ナノ粒子はコロイド分散の形態として入手することができる。例えば、コロイド状シリカ分散は、Ｎａｌｃｏ  Ｃｏ．から商品名「ＮＡＬＣＯ  １０４０」、「ＮＡＬＣＯ  １０５０」、「ＮＡＬＣＯ  １０６０」、「ＮＡＬＣＯ  ２３２６」、「ＮＡＬＣＯ  ２３２７」及び「ＮＡＬＣＯ  ２３２９」として入手できる。ジルコニアナノ粒子分散は、Ｎａｌｃｏ  Ｃｈｅｍｉｃａｌ  Ｃｏ．から、商品名「ＮＡＬＣＯ  ＯＯＳＳＯＯ８」として、Ｂｕｈｌｅｒ  ＡＧ  Ｕｚｗｉｌ，Ｓｗｉｔｚｅｒｌａｎｄから商品名「Ｂｕｈｌｅｒ  ｚｉｒｃｏｎｉａ  Ｚ−ＷＯ」として、入手できる。幾つかのコロイド分散は、特別な用途のために望ましい場合には、乾燥ナノ粒子を提供するために乾燥することができる。
【００１１】
ナノ粒子は、完全に凝縮し得る。完全凝縮ナノ粒子（シリカを例外として）は、典型的には、５５％を超える、好ましくは６０％を超える、より好ましくは７０％を超える結晶化度（単離金属酸化物粒子として測定した場合）を有する。例えば、結晶化度は、約８６％又はそれ以上までの範囲にあげることができる。結晶化度は、Ｘ線回折法により測定することができる。凝縮結晶性（例えばジルコニア）ナノ粒子は屈折率が高く、非晶質ナノ粒子は典型的には屈折率がより低い。
【００１２】
幾つかの実施形態においては、ナノ粒子は、少なくとも幾らかの有機（例えば炭化水素）基をその表面に含むように、表面改質されている。一般的に、表面改質剤はナノ粒子表面に付着する（共有結合的、イオン的、又は強い物理吸着による）第１の末端、及び永久相互融合などの凝集に抵抗するナノ粒子の能力を高める第２の（例えば有機）末端を有する。表面改質を加えることにより、ナノ粒子の他の材料との相溶性も改善することができる。例えば、オルガノシラン有機基などの有機末端基は、重合可能な熱可塑性樹脂などの有機マトリックス材料との、ナノ粒子の相溶性を改善することができる。表面改質ナノ粒子は一般的に無機表面よりも有機表面を構成するにもかかわらず、本明細書に開示されるように、ナノ粒子により強化された無機顔料が強化された着色力を示すように有機基で改質されたナノ粒子を無機顔料に加えることができることが、驚くべきことに見いだされた。
【００１３】
表面改質（処理）剤の例としては、アルコール、アミン、カルボン酸、スルホン酸、ホスホン酸、シラン、及びチタネートが挙げられる。処理剤の好ましい種類は、部分的に、ナノ粒子（例えば金属酸化物）表面の化学的性質により決定される。シランがシリカ及びその他のシリカ系充填剤に対して好ましいことがある。ジルコニアのような金属酸化物に対しては、シラン及びカルボン酸が好ましいことがある。
【００１４】
例示的なシランとしては、限定はされないが、ｎ−オクチルトリメトキシシラン、ｎ−オクチルトリエトキシシラン、イソオクチルトリメトキシシラン、ドデシルトリメトキシシラン、オクタデシルトリメトキシシラン、プロピルトリメトキシシラン、及びヘキシルトリメトキシシランなどのアルキルトリアルコキシシラン、３−メタクリルオキシプロピルトリメトキシシラン、３−アクリルオキシプロピルトリメトキシシラン、及び３−（メタクリルオキシ）プロピルトリエトキシシランなどのメタクリルオキシアルキルトリアルコキシシラン又はアクリルオキシアルキルトリアルコキシシラン、３−（メタクリルオキシ）プロピルメチルジメトキシシラン、及び３−（アクリルオキシプロピル）メチルジメトキシシランなどのメタクリルオキシアルキルアルキルジアルコキシシラン又はアクリルオキシアルキルアルキルジアルコキシシラン、３−（メタクリルオキシ）プロピルジメチルエトキシシランなどのメタクリルオキシアルキルジアルキルアルコキシシラン又はアクリルオキシアルキルジアルキルアルコキシシラン、３−メルカプトプロピルトリメトキシシランなどのメルカプトアルキルトリアルコキシルシラン、スチリルエチルトリメトキシシラン、フェニルトリメトキシシラン、フェニルトリエトキシシラン、及びｐ−トリルトリエトキシシランなどのアリールトリアルコキシシラン、ビニルメチルジアセトキシシラン、ビニルジメチルエトキシシラン、ビニルメチルジエトキシシラン、ビニルトリメトキシシラン、ビニルトリエトキシシラン、ビニルトリアセトキシシラン、ビニルトリイソプロポキシシラン、ビニルトリメトキシシラン、ビニルトリフェノキシシラン、ビニルトリ−ｔ−ブトキシシラン、ビニルトリス（イソブトキシ）シラン、ビニルトリイソプロペノキシシラン、及びビニルトリス（２−メトキシエトキシ）シランなどのビニルシラン、グリシドキシプロピルトリメトキシシランなどの３−グリシドキシプロピルトリアルコキシシラン、Ｎ−（３−トリエトキシシリルプロピル）メトキシエトキシエトキシエチルカーバメート（ＰＥＧ３ＴＥＳ）、Ｎ−（３−トリエトキシシリルプロピル）メトキシエトキシエトキシエチルカーバメート（ＰＥＧ２ＴＥＳ）、及びＳＩＬＱＵＥＳＴ  Ａ−１２３０などのポリエーテルシラン、並びにそれらの組み合わせが挙げられる。
【００１５】
幾つかの実施形態においては、表面改質剤は、（例えばジルコニアを含有する）ナノ粒子に極性の特性を与え得る、カルボン酸及び／又はそのアニオンである。
【００１６】
例えば、表面改質剤は揮発性の酸、すなわち、アクリル酸、メタクリル酸、酢酸及びこれらの混合物などの６個以下の炭素原子を有するモノカルボン酸を含んでよい。これらのうち、酢酸は有機成分と非反応性であり、これに対してアクリル酸及びメタクリル酸は、これらの酸の（メタ）アクリレート基が有機成分のモノマーの（メタ）アクリレート基と共重合できることから、反応性揮発性樹脂である。
【００１７】
他の例としては、表面改質剤はポリアルキレンオキシド基を含む、カルボン酸及び／又はそのアニオンであってもよい。幾つかの実施形態においては、カルボン酸表面改質剤は以下の化学式のものである。
【００１８】
Ｈ３Ｃ−［Ｏ−（ＣＨ２）ｙ］ｘ−Ｑ−ＣＯＯＨ
【００１９】
この化学式中、Ｑは２価の有機連結基、ｘは１〜１０の範囲の整数、及びｙは１〜４の範囲の整数である。Ｑ基は、多くの場合、アルキレン基、アルケニレン基、アリーレン、オキシ、チオ、カルボニルオキシ、カルボニルイミノ、又はこれらの組み合わせである。この化学式の代表的な例として、限定はされないが、２−［２−（２−メトキシエトキシ）エトキシ］酢酸（ＭＥＥＡＡ）及び２−（２−メトキシエトキシ）酢酸（ＭＥＡＡ）が挙げられる。他の代表的な例は、脂肪族又は芳香族無水物とポリアルキレンオキシドモノエーテルとの反応生成物であり、コハク酸モノ−［２−（２−メトキシ−エトキシ）−エチル］エステル、マレイン酸モノ−［２−（２−メトキシ−エトキシ）−エチル］エステル、及びグルタル酸モノ−［２−（２−メトキシ−エトキシ）−エチル］エステルなどである。
【００２０】
更に他のカルボン酸表面改質剤は、無水フタル酸と水酸基を有する有機化合物との反応生成物である。適切な例としては、例えば、フタル酸モノ−（２−フェニルスルファニル−エチル）エステル、フタル酸モノ−（２−フェノキシ−エチル）エステル、又はフタル酸モノ−［２−（２−メトキシ−エトキシ）−エチル］エステルが挙げられる。幾つかの実施例においては、水酸基を有する有機化合物は、ヒドロキシエチル（メタ）アクリレート、ヒドロキシプロピル（メタ）アクリレート、又はヒドロキシブチル（メタ）アクリレートなどのヒドロキシアルキル（メタ）アクリレートである。例としては、限定はされないが、コハク酸モノ−（２−アクリロイルオキシ−エチル）エステル、マレイン酸モノ−（２−アクリロイルオキシ−エチル）エステル、グルタル酸モノ−（２−アクリロイルオキシ−エチル）エステル、フタル酸モノ−（２−アクリロイルオキシ−エチル）エステル、及びフタル酸モノ−（２−アクリロイル−ブチル）エステルが挙げられる。更に他のものとしては、モノ−（メタ）アクリルオキシポリエチレングリコールコハク酸エステル、並びに無水マレイン酸、無水グルタル酸、及び無水フタル酸から形成されるその同族体が挙げられる。他の実施例においては、表面改質剤は、ポリカプロラクトン及び無水コハク酸の反応生成物である。
【００２１】
幾つかの実施形態においては、表面改質剤は１つ以上の結合基（これにより剤はナノ粒子の表面に共有結合により結合することができる）及び１つ以上の炭化水素基（例えば、アルキル、フェニルなど）を含有する。このような基は、ナノ粒子に一般的に非極性の有機的特性を付与することができる。このような表面改質剤の例として、例えば、イソオクチルトリメトキシシラン及びメチルトリメトキシシランが挙げられる。
【００２２】
参照により本明細書に援用される国際公開第２００７／０１９２２９号に記載されたような、さまざまな他の表面処理が当該技術分野において既知である。
【００２３】
表面改質を行うために、典型的には、ナノ粒子は表面改質剤と、例えば、ナノ粒子を分散若しくは懸濁及び／又は表面改質剤を分散、懸濁、若しくは溶解し得る液体中で、組み合わされる。使用される表面改質剤の量は、ナノ粒子のサイズ、ナノ粒子の種類、表面改質剤の分子量、及び改質剤の種類などの、幾つかの要因に依存する。一般的には、改質剤のほぼ単層をナノ粒子の表面に付着させることが好まれることがある。付着方法又は反応条件もまた、使用する表面改質剤に依存する。シランの場合、酸性又は塩基性の条件において、高温で約１〜２４時間表面処理することが好ましい。カルボン酸のような表面処理剤は、高温又は長時間を必要としない場合がある。
【００２４】
例えば、コロイド分散中のナノ粒子の表面改質は、さまざまな方法により実現できる。プロセスは、無機分散を１つ以上の表面改質剤と混合することを含んでよい。任意に、例えば、１−メトキシ−２−プロパノール、メタノール、エタノール、イソプロパノール、エチレングリコール、Ｎ，Ｎ−ジメチルアセトアミド、１−メチル−２−ピロリジノン、及びこれらの混合物などの共溶媒を添加できる。共溶媒は、表面改質剤の溶解性のみならず、表面改質ナノ粒子の分散性も強化し得る。コロイド分散及び表面改質剤を含む混合物を、その後、室温又は高温で、混合しながら又は混合せずに、反応させてよい。
【００２５】
表面改質ナノ粒子の方法は、更に詳細に、例えば、米国特許第６，５８６，４８３号、及び表題が「Ｍｅｔｈｏｄ  ｏｆ  Ｍｉｌｌｉｎｇ  Ｐａｒｔｉｃｌｅｓ  ｗｉｔｈ  Ｎａｎｏｐａｒｔｉｃｌｅｓ  ａｎｄ  Ｍｉｌｌｅｄ  Ｆｒｅｅ−ｆｌｏｗｉｎｇ  Ｐｏｗｄｅｒ」である米国特許出願番号第６１／２２０６９８号に記述されており、これは本明細書にこの目的のために参照によりその全体を援用する。
【００２６】
さまざまな実施形態において、上述の表面改質の結果である表面改質ナノ粒子は、乾燥粒子、又は液体中の懸濁若しくは分散系として提供され得る。いかなる形態で得られようとも、本明細書に開示したように、ナノ粒子により強化された無機顔料組成物を形成するために、これらは無機顔料と組み合わされ得る。
【００２７】
幾つかの実施形態においては、表面改質ナノ粒子は無機顔料粒子と湿式ブレンドにより組み合わされてよい。この方法においては、表面改質ナノ粒子及び無機顔料粒子は、液体又は液体混合物の中で組み合わされてよい。使用され得る典型的な液体としては、例えば、トルエン、イソプロパノール、ヘプタン、ヘキサン、オクタン、及び／又は水が挙げられる。表面改質ナノ粒子及び無機顔料粒子を含む液体は、当業者によく知られている装置により撹拌、かき混ぜなどされてよい。所望の場合には、乾燥形態のナノ粒子により強化された無機顔料組成物を提供するために、組み合わせが完了した後で液体を（例えば、濾過、蒸発、凍結乾燥などにより）取り除いてもよい。又は、特に、ナノ粒子により強化された無機顔料組成物を含めることが望ましい特定のビヒクルに液体が相溶性を有する場合には、液体を除去するのではなく残存させておくことができる。
【００２８】
さまざまな実施形態において、表面改質ナノ粒子は、無機顔料粒子に対して、少なくとも４ｗｔ％未満、２ｗ％未満、又は１ｗ％未満存在してよい。追加の実施形態においては、表面改質ナノ粒子は、無機顔料粒子に対して、少なくとも０．２ｗｔ％、少なくとも０．４ｗｔ％、又は少なくとも０．６ｗｔ％存在してよい。
【００２９】
どのように達成されようとも、多少の又はすべての無機顔料粒子に表面改質ナノ粒子が、無機顔料粒子の外側表面の近傍、及び／又は、外側表面に結びついて、与えられることが最適であろう。幾つかの実施形態においては、表面改質ナノ粒子は、少なくとも幾つかの無機顔料ナノ粒子の表面の少なくとも一部の上に、少なくとも表面単層を形成するように分布する。もし表面改質ナノ粒子が顔料も含む組成物中に存在したとしても、本明細書に開示した方法を使用しなければこのような分布は起きないことが、当業者は分かるであろう。さまざまな実施形態においては、表面改質ナノ粒子は顔料粒子に結合（例えば、共有結合）してよい。他の実施形態において、表面改質ナノ粒子は顔料粒子に共有結合していなくてもよい。
【００３０】
ナノ粒子により強化された無機顔料組成物は、表面改質ナノ粒子を含まない無機顔料に比べて、有利な色付与特性を提供し得ることが見いだされた。理論又はメカニズムに制限されるものではないが、表面改質ナノ粒子は、顔料粒子の凝集をより効果的に解凝集し非凝集顔料粒子にすることを助け、顔料粒子をより効果的に増量剤粒子中に分散することを助け、及び／又は顔料粒子を有機ビヒクル中により効果的に分散することを助け得ることがある。ナノ粒子により強化された無機顔料組成物を観察することにより、このような効果が見えることがある。このような効果は、同様に、又はそれよりはむしろ、ナノ粒子により強化された無機顔料組成物を増量剤と組み合わせることで、表１、２、及び３に明示するように、見えることがある。例えば、このような効果は、例えば、表２の実施例２−３と実施例２−１との比較により理解され得るように、増量剤に対して非常に少量の顔料でも同程度の色特性の達成を可能とすることができる。又は、このような効果は、例えば、表２の実施例２−２と実施例２−１との比較により理解され得るように、増量剤に対して与えられた量の顔料で、例えば、より鮮やかな色特性の達成を可能とすることができる。このような効果は、同様に、又はそれよりはむしろ、ナノ粒子により強化された無機顔料組成物をビヒクル（例えば、ペイントなど）に含めることで、実施例５に明示するように、見えることがある。
【００３１】
表面改質ナノ粒子が通常有機表面基を含有することがあっても、表面改質ナノ粒子が無機顔料の色付与特性において上述の強化を提供できることを、更にそして驚くべきことに、見いだした。有機表面基を通常含むように表面改質されたナノ粒子が、実施例６に明示されているように、有機顔料の色付与特性に同様の強化を達成することが見いだされていない事実を考慮すると、これらの結果は特別な驚きである。
【００３２】
無機顔料粒子が、本明細書に開示したようにナノ粒子と組み合わされた場合、ナノ粒子を含まない無機顔料粒子と比較して、流動特性にいかなる改善も示さない場合でも、またより劣った流動特性（例えば、塊になる又は凝集する傾向の増加）を示す場合でさえも、視覚及び／又は光学特性における上述の強化が存在し得ることが、更に、驚くべきことに、見いだされた。このような流動特性の改善が、顔料分散及びその結果としての顔料の色付与特性強化のいかなる改善にも関係するか、又は、事実上、その原因であると考えられてきたので、これは驚きである。
【００３３】
本明細書に開示されたナノ粒子により強化された顔料組成物は、増量剤と組み合わせて使用された場合、特に有利に使用され得る。この文脈において、用語増量剤は、顕著な（非白）色又は色相を付与しない、任意の無機粒子状添加物を意味するために使用される。このように、この文脈においては、用語増量剤は、ときには顔料と呼ばれる、二酸化チタン、硫酸バリウムなどの（白い）材料などを包含する。本出願において増量剤として機能し得る材料は、それ故、任意の白色、透明、半透明などの無機充填剤から選択され得る。好適な増量剤としては、例えば、ケイ酸塩及び／又はアルミノケイ酸塩（例えば、タルク、粘土、雲母、及び絹雲母）、炭酸カルシウム、霞石（例えば、商品名「ＭＩＮＥＸ」として、Ｕｎｉｍｉｎ  Ｃｏｒｐ，Ｎｅｗ  Ｃａｎａａｎ，ＣＴから入手可能）、長石、ウォラストナイト、カオリナイトなどの、よく知られた任意の無機充填剤などを挙げ得る。好適な増量剤として、更に、例えば、二酸化チタン、硫酸バリウム、酸化亜鉛、炭酸カルシウム、リン酸二カルシウム、ケイソウ土などを挙げ得る。
【００３４】
好適な増量剤として、更に、例えば、ガラスバブル及び／又はセラミックス微粒子（例えば、ビーズ、微小球など）を挙げ得る。代表的なセラミックスとしては、アルミン酸塩、チタン酸塩、ジルコン酸塩、ケイ酸塩、ドープされた型（例えば、ランタニド及びアクチニド）が挙げられる。セラミックス微粒子は、当該技術分野において既知の技術を使用して製造でき、及び／又は市販されている。市販されているガラスバブルの例としては、３Ｍ  Ｃｏｍｐａｎｙ，Ｓｔ．Ｐａｕｌ，Ｍｉｎｎｅｓｏｔａから表記「３Ｍ  ＳＣＯＴＣＨＬＩＴＥ  ＧＬＡＳＳ  ＢＵＢＢＬＥＳ」として販売されているもの（例えば、等級Ｋ１、Ｋ１５、Ｓ１５、Ｓ２２、Ｋ２０、Ｋ２５、Ｓ３２、Ｋ３７、Ｓ３８、Ｋ４６、Ｓ６０／１００００、Ｓ６０ＨＳ、Ａ１６／５００、Ａ２０／１０００、Ａ２０／１０００、Ａ２０／１０００、Ａ２０／１０００、Ｈ５０／１００００  ＥＰＸ、及びＨ５０／１００００（酸洗浄したもの））；Ｐｏｔｔｅｒ  Ｉｎｄｕｓｔｒｉｅｓ，Ｖａｌｌｅｙ  Ｆｏｒｇｅ，Ｐｅｎｎｓｙｌｖａｎｉａから商品名「ＳＰＨＥＲＩＣＥＬ」（例えば、等級１１０Ｐ８及び６０Ｐ１８）、「ＬＵＸＳＩＬ」及び「Ｑ−ＣＥＬ」（例えば、等級３０、６０１４、６０１９、６０２８、６０３６、６０４２、６０４８、５０１９、５０２３、及び５０２８）として販売されているガラスバブル；Ｇｒｅｆｃｏ  Ｍｉｎｅｒａｌｓ，Ｂａｌａ  Ｃｙｎｗｙｄ，Ｐｅｎｎｓｙｌｖａｎｉａから商品名「ＤＩＣＡＰＥＲＬ」として販売されている中空ガラス微小球（例えば、等級ＨＰ−８２０、ＨＰ−７２０、ＨＰ−５２０、ＨＰ−２２０、ＨＰ−１２０、ＨＰ−９００、ＨＰ−９２０、ＣＳ−１０−４００、ＣＳ−１０−２００、ＣＳ−１０−１２５、ＣＳＭ−１０−３００、及びＣＳＭ−１０−１５０）；並びにＳｉｌｂｒｉｃｏ  Ｃｏｒｐ．，Ｈｏｄｇｋｉｎｓ，Ｉｌｌｉｎｏｉｓから商品名「ＳＩＬ−ＣＥＬＬ」として販売されている中空のガラス粒子（例えば、等級ＳＩＬ  ３５／３４、ＳＩＬ−３２、ＳＩＬ−４２、及びＳＩＬ−４３）が、挙げられる。市販されているセラミックス微小球としては、ＳｐｈｅｒｅＯｎｅ，Ｉｎｃ．，Ｓｉｌｖｅｒ  Ｐｌｕｍｅ，Ｃｏｌｏｒａｄｏから商品名「ＥＸＴＥＮＤＯＳＰＨＥＲＥＳ」（例えば、等級ＳＧ、ＣＧ、ＴＧ、ＳＦ−１０、ＳＦ−１２、ＳＦ−１４、ＳＬＧ、ＳＬ−９０、ＳＬ−１５０、及びＸＯＬ−２００）として市販されているセラミックス中空微小球；及び３Ｍ  Ｃｏｍｐａｎｙから商品名「３Ｍ  ＣＥＲＡＭＩＣ  ＭＩＣＲＯＳＰＨＥＲＥＳ」（例えば、等級Ｇ−２００、Ｇ−４００、Ｇ−６００、Ｇ−８００、Ｇ−８５０、Ｗ−２１０、Ｗ−４１０、及びＷ−６１０）として市販されているセラミックス微小球が挙げられる。いずれかの又はすべての上記の増量剤は組み合わせて使用できる。
【００３５】
ナノ粒子により強化された無機顔料組成物は、以下に述べるように、ビヒクル、例えば、１つ以上の増量剤を含有するビヒクルに直接加えてよい。しかし、幾つかの実施形態においては、後でビヒクルに加えられ得る混合物を提供するために、１つ以上の増量剤をナノ粒子により強化された無機顔料組成物に組み合わせてよい。それ故、さまざまな実施形態においては、ナノ粒子により強化された無機顔料組成物は、１つ以上の増量剤と、ナノ粒子により強化された無機顔料組成物に対する増量剤の重量比を、少なくとも２：１、少なくとも４：１、又は少なくとも８：１として、組み合わせることができる。更なる実施形態においては、増量剤は、最大で２０：１、最大で１５：１、又は最大で１２：１の、ナノ粒子により強化された無機顔料組成物に対する重量比で存在する。増量剤によりこのようにして希釈された混合物は、本明細書において前に述べた有利な特性を呈することができ、例を挙げると、例えば、無機顔料（しかし表面改質ナノ粒子の存在により強化された無機顔料であるが）を約１０重量％のみ含む混合物は、強化ナノ粒子の存在しない未希釈の無機顔料と似た視覚的に感知される色特性を示すことができる。
【００３６】
顕著な色を与えるために顔料を加えることができる任意のビヒクル（これにより任意のキャリア、樹脂、材料、マトリックス、シロップ剤、ニス、ペイント、セラック、コーティング、粘着剤、結合剤などを総称的に意味する）において利益を得るために、本明細書に開示されるナノ粒子により強化された無機顔料組成物を使用することができる。幾つかの実施形態においては、ナノ粒子により強化された無機顔料組成物は、すでに増量剤を含むビヒクルに加えることができる（例えば、存在しているペイントに加え得る）。他の実施形態においては、ナノ粒子により強化された無機顔料組成物は、上述のナノ粒子により強化された無機顔料／増量剤混合物を形成するために、増量剤と混合することができ、次にビヒクルに加えることができる。
【００３７】
本明細書に開示されるビヒクルは、品目の表面に適用（例えば、ペイント又はニスのように）してよく、形状物に直接成形（例えば、成型、粒子（例えば屋根用グラニュール）への成形）するなどしてよい。
【００３８】
本明細書に開示される特定の代表的な構造、特徴、詳細、構成等が、多くの実施形態において変更され得る、及び／又は組み合わされ得ることは、当業者には明らかであろう。そのような変形及び組み合わせはすべて、本発明者により、本考案の発明の範囲内にあるものとして考えられている。したがって、本発明の範囲は、本明細書に記載された特定の図示された構造に限定されるべきではなく、むしろ特許請求の範囲の文言によって記載された構造、並びにこれら構造の等価物によるべきである。参照により本明細書に援用したいずれかの文書の開示と本明細書との間の不一致及び矛盾が存在する範囲で、本明細書が支配する。
【実施例】
【００３９】
別段の記載のない限り、実施例及びこれ以降の明細書に記載される部、百分率、及び比率はすべて重量に基づく。使用した溶媒及びその他の試薬は、別段の記載のない限り、Ｓｉｇｍａ−Ａｌｄｒｉｃｈ  Ｃｈｅｍｉｃａｌ  Ｃｏｍｐａｎｙ（Ｍｉｌｗａｕｋｅｅ，ＷＩ）から入手した。
【００４０】
シリカナノ粒子（水中の１６．６％固体）は、Ｎａｌｃｏ  Ｃｏｍｐａｎｙ，Ｎａｐｅｒｖｉｌｌｅ，Ｉｌｌｉｎｏｉｓから商品名、ＮＡＬＣＯ  ２３２６、として入手した。これらのナノ粒子は、約５ｎｍの平均粒子サイズを有すると供給元より報告されており、かつ表面改質されているとは供給元より報告されていない。シリカナノ粒子（水中の４１．４５％固体）は、Ｎａｌｃｏ  Ｃｏｍｐａｎｙから商品名、ＮＡＬＣＯ  ２３２７、として入手した。これらのナノ粒子は、供給元より、約２０ｎｍの平均粒子サイズを有していると報告された。
【００４１】
ヒュームドシリカは、商品名、Ｃａｂ−Ｏ−Ｓｉｌ  ＣＴ−１２２１、として、Ｃａｂｏｔ  Ｃｏｒｐｏｒａｔｉｏｎ，Ｂｉｌｌｅｒｉｃａ，ＭＡから入手した。
【００４２】
酸化鉄（赤）無機顔料は、Ｂｒｅｎｎｔａｇ  Ｓｐｅｃｉａｌｔｉｅｓ，Ｓｏｕｔｈ  Ｐｌａｉｎｆｉｅｌｄ，ＮＪから、商品名、ＷＣＤ  Ｒｅｄ、として入手した。フェロシアン化第二鉄（青）無機顔料は、Ｂｒｅｎｎｔａｇ  Ｓｐｅｃｉａｌｔｉｅｓから、商品名、ＷＣＤ  Ｂｌｕｅ、として入手した。酸化鉄（赤）無機顔料は、３Ｍ  Ｉｎｄｕｓｔｒｉａｌ  Ｍｉｎｅｒａｌｓ  Ｐｒｏｄｕｃｔｓ  Ｄｉｖｉｓｉｏｎ，Ｓｔ．Ｐａｕｌ，ＭＮからも入手し、ＷＣＤ  Ｒｅｄと類似又は同等品と思われる。
【００４３】
有機顔料は、Ｓｕｎ  Ｃｈｅｍｉｃａｌ，Ｃｉｎｃｉｎｎａｔｉ，ＯＨから、商品名、Ｉｎｄｏｆａｓｔ  Ｖｉｏｌｅｔ  ２３、として入手した。
【００４４】
半透明の白色球形セラミックス粒子（増量剤）は、３Ｍ  Ｃｏｍｐａｎｙから、商品名、ＣＭ−１１１  Ｃｏｓｍｅｔｉｃ  Ｍｉｃｒｏｓｐｈｅｒｅｓ、として入手した。この製品は、約５マイクロメートルの第５０百分位粒子サイズを有していると、製造者により表に記載されている。
【００４５】
ペイントは、Ｇｌｉｄｄｅｎから、商品名、Ｏｉｌ／Ａｌｋｙｄ  ＳｅｍｉＧｌｏｓｓ  Ｐａｉｎｔ，Ｕｌｔｒａｈｉｄｅ  ３５１７、として入手した。
【００４６】
ＮＡＬＣＯ  ２３２６シリカナノ粒子は、表題が「Ｍｅｔｈｏｄ  ｏｆ  Ｍｉｌｌｉｎｇ  Ｐａｒｔｉｃｌｅｓ  ｗｉｔｈ  Ｎａｎｏｐａｒｔｉｃｌｅｓ  ａｎｄ  Ｍｉｌｌｅｄ  Ｆｒｅｅ−ｆｌｏｗｉｎｇ  Ｐｏｗｄｅｒ」である、米国特許出願第６１／２２０６９８号に概要が示されている方法に従い、イソオクチルトリメトキシシラン及びメチルトリメトキシシランの混合物により表面改質された。ＮＡＬＣＯ  ２３２７シリカナノ粒子は、同様に、米国第６１／２２０６９８号に概要が記載されている方法により、表面改質された。
【００４７】
望ましい量の乾燥表面改質ナノ粒子及び顔料をトルエンとともに組み合わせ、電磁攪拌棒又は瓶中の回転のいずれかの方法により撹拌して一晩混合し、表面改質ナノ粒子を無機顔料と湿式でブレンドした。若干の試料は、示したように、トルエン中ではなくイソプロパノール／水混合物中で湿式ブレンドした。次いで、混合物をアルミニウムの浅い皿の中で乾燥し、液体の実質的な除去を確かなものとするため１２０℃にさらした。さまざまな実験において、無機顔料粒子に対するナノ粒子の異なる重量比を使用し、下記の表にｗｔ％ナノ粒子として報告した。他の材料（例えば、表面改質されてないナノ粒子及びヒュームドシリカ）を、類似の方法により無機顔料と湿式ブレンドした。
【００４８】
さまざまな実験において、表面改質ナノ粒子を含む乾燥無機顔料の視覚的に感知された色及び外観を記録した。他の実験においては、ＦｌａｃｋＴｅｋ，Ｌａｎｄｒｕｍ，ＳＣから商品名、ＳｐｅｅｄＭｉｘｅｒ  ＤＡＣ  １５０  ＦＶＺ、として入手できる混合装置を使用して、表面改質ナノ粒子を含む乾燥無機顔料を、ＣＭ−１１１増量剤と混合した。幾つかの事例においては、表面改質ナノ粒子を含む無機顔料が１０％に対してＣＭ−１１１が９０％の重量比を使用し、他の事例においては、表面改質ナノ粒子を含む無機顔料が７．５％に対してＣＭ−１１１が９２．５％の重量比を使用し、また幾つかの事例においては表面改質ナノ粒子を含む無機顔料が１．０％に対してＣＭ−１１１が９９％の重量比を使用した。増量した顔料混合物の視覚的に感知される色及び外観を記録した。
【００４９】
試料の光学的色特性も、Ｈｕｎｔｅｒ  Ｌａｂ  Ｄ２５Ａ  Ｏｐｔｉｃａｌ  Ｓｅｎｓｏｒ（Ｈｕｎｔｅｒ  Ａｓｓｏｃｉａｔｅｓ，Ｒｅｓｔｏｎ，ＶＡ）を使用して測定した。これらの測定は、当業者には試料の明るさ又は暗さの、１〜１００のスケール（値１は黒で値１００は白である）の尺度として知られている、Ｌ＊値（よく知られているＬ＊ａ＊ｂ＊スケールの）を与えた。
【００５０】
試料の流動特性も、典型的には各試料の重力下における流動傾向の観察により、目視観察した。
【００５１】
表１に、１０％顔料対９０％  ＣＭ−１１１の重量比で、ＣＭ−１１１により増量された、５ｎｍ表面改質ナノ粒子を伴う、及び伴わない酸化鉄レッド顔料（ＷＣＤ  Ｒｅｄ）のデータを示した。
【００５２】
【表１】
2013511602.tif 000002
＊表面改質ＮＡＬＣＯ  ２３２６
【００５３】
表２に、１０％顔料対９０％  ＣＭ−１１１の重量比で、実施例２〜３では１．０％顔料対９９％  ＣＭ−１１１の重量比で、ＣＭ−１１１により増量した、５ｎｍ表面改質ナノ粒子を伴う、及び伴わないフェロシアン化第二鉄青顔料（ＷＣＤ  Ｂｌｕｅ）のデータを示した。
【００５４】
【表２】
2013511602.tif 000003
＊表面改質ＮＡＬＣＯ  ２３２６
【００５５】
表３に、５ｎｍ表面改質ナノ粒子と湿式ブレンドされ、７．５％顔料対９２．５％  ＣＭ−１１１の重量比で、ＣＭ−１１１により増量された、フェロシアン化第二鉄青顔料に関するデータを、ナノ粒子のｗｔ％（顔料重量に対して）の関数として表示する。比較のために、１０％顔料／９０％増量剤に増量された、ナノ粒子を含まない同じ顔料の試料（３−１）を示す。ナノ粒子を含むどの試料においても、流動特性の改善は見られなかった。
【００５６】
【表３】
2013511602.tif 000004
＊表面改質ＮＡＬＣＯ  ２３２６
【００５７】
表４に、さまざまなサイズの表面改質ナノ粒子、表面改質のない５ｎｍナノ粒子、及びヒュームドシリカと、湿式ブレンドした酸化鉄レッド顔料（３Ｍ  Ｉｎｄｕｓｔｒｉａｌ  Ｍｉｎｅｒａｌｓ  Ｄｉｖｉｓｉｏｎ）に関するデータを示す。すべての試料は、１０％顔料対９０％  ＣＭ−１１１の重量比で、ＣＭ−１１１により増量した。どの試料についても、流動性の改善は見られなかった。
【００５８】
【表４】
2013511602.tif 000005
＊ＮＡＬＣＯ  ２３２６、改質無し、イソプロパノール／水中で顔料と湿式ブレンドされた。
＊＊ＮＡＬＣＯ  ２３２７
＊＊＊（Ｃａｂ−Ｏ−Ｓｉｌ  ＣＴ−１２２１）
【００５９】
（実施例５）
ＮＡＬＣＯ  ２３２６シリカナノ粒子を、上に概略を述べたように、イソオクチルトリメトキシシラン及びメチルトリメトキシシランの混合物により表面改質した。上に概説したように、無機顔料に対して０．５ｗｔ％の表面改質ナノ粒子を得るように、表面改質ナノ粒子をフェロシアン化第二鉄青顔料と湿式でブレンドした。ナノ粒子により強化された無機顔料組成物の０．６０ｇを、０．１５ｇずつ増やしながら、１８．２５ｇのＧｌｉｄｄｅｎ  Ｏｉｌ／Ａｌｋｙｄ  Ｐａｉｎｔ  Ｕｌｔｒａｈｉｄｅ  ３５１７に加え、混合物をアプリケータスティックを用いて各増分の追加後にかき混ぜ、このようにしてナノ粒子により強化された顔料組成物が重量で３．２％加えられた、ペイント製剤を用意した（ペイントの総湿潤重量基準）。無機顔料が重量で３．２％までペイントに加えられた類似の試料を調製したが、試料中の顔料はナノ粒子を含んでいなかった。次いで、各試料をバイアル瓶中で約２時間転がした。各バイアル瓶には、更に混合するための撹拌棒が含まれていた。
【００６０】
次いでペイントブラシを使用して、少量の各ペイント試料をスライドガラス上に塗った。次に、塗った試料を乾燥させた。目視検査により、ナノ粒子により強化された無機顔料組成物を含むペイント試料は、ナノ粒子を含まない試料に比べて、目立ってより顕著でより均一な青色を示すことが明らかとなった。
【００６１】
（実施例６）
ＮＡＬＣＯ  ２３２６シリカナノ粒子を、上に概説したように、イソオクチルトリメトキシシラン及びメチルトリメトキシシランの混合物により表面改質した。表面改質ナノ粒子を、有機顔料（商品名、Ｉｎｄｏｆａｓｔ  Ｖｉｏｌｅｔ  ２３、として、Ｓｕｎ  Ｃｈｅｍｉｃａｌ，Ｃｉｎｃｉｎｎａｔｉ，ＯＨから入手できる）と、上に概説したのと類似の方法により、湿式ブレンドし、有機顔料に対して０．５ｗｔ％の表面改質ナノ粒子を得た。上に概説したのと類似の方法により、ＦｌａｃｋＴｅｋ，Ｌａｎｄｒｕｍ，ＳＣから商品名、ＳｐｅｅｄＭｉｘｅｒ  ＤＡＣ  １５０  ＦＶＺ、として入手できる混合装置を使用して、表面改質ナノ粒子を含む有機顔料をＣＭ−１１１増量剤と、１０％表面改質ナノ粒子を含む有機顔料対９０％  ＣＭ−１１１の重量比で、混合した。ＣＭ−１１１増量剤／表面改質ナノ粒子を含む有機顔料の、９０／１０混合物は、３８．３のＬ＊値を示した。ＣＭ−１１１増量剤／表面改質ナノ粒子を含まない有機顔料の、９０／１０混合物は、２３．０のＬ＊値を示した。表面改質ナノ粒子を含まない９０／１０増量剤混合試料と比較して、表面改質ナノ粒子を含む９０／１０増量剤混合試料は、濃い斑点（specs）のあるより薄い色に見えた。
【００６２】
上術の試験及び試験結果は予測ではなく、例示のみを意図したものであり、試験方法が変われば異なる結果が生じ得ると考えられる。実施例の項における定量的な値はすべて、用いられる手順に伴う一般的に既知の許容誤差を考慮すると、近似的な値であるものと理解される。上術の詳細な説明及び実施例はあくまで理解を助けるために示したものである。これらによって不要な限定をするものと理解されるべきではない。
【国際調査報告】
2013511602.tif 000006
2013511602.tif 000007
2013511602.tif 000008